(57)【要約】【課題】ドライアップおよびフラッディングを抑制し、抵抗分極および濃度分極が小さく、優れた電池性能を発揮し得る固体高分子型燃料電池を提供する。【解決手段】水素を含む燃料ガスが供給される燃料極３と、酸素を含む酸化剤ガスが供給される酸素極４と、燃料極３と酸素極４との間に挟装された電解質膜２と、からなる電解質膜電極接合体が、ガス流路５１１、５２１が形成されたセパレータ５１、５２で挟持された構造を有する固体高分子型燃料電池１において、電解質膜電極接合体の両側に配置された一対のセパレータ５１、５２の間隔を、ガス流路５１１、５２１を流れるガスの上流から下流方向において変化させる。【選択図】  図１
2004319137.tif 000002
【特許請求の範囲】
【請求項１】
水素を含む燃料ガスが供給される燃料極と、
酸素を含む酸化剤ガスが供給される酸素極と、
該燃料極と該酸素極との間に挟装された電解質膜と、
からなる電解質膜電極接合体が、ガス流路が形成されたセパレータで挟持された構造を有する固体高分子型燃料電池であって、
前記電解質膜電極接合体の両側に配置された一対のセパレータの間隔は、前記ガス流路を流れるガスの上流から下流方向において異なることを特徴とする固体高分子型燃料電池。
【請求項２】
前記一対のセパレータの間隔は、前記ガス流路を流れるガスの湿度が高い領域では大きく、該ガスの湿度が低い領域では小さい請求項１に記載の固体高分子型燃料電池。
【請求項３】
前記一対のセパレータの間隔の最小値の最大値に対する比（最小値／最大値）は、０．３以上０．９以下である請求項１に記載の固体高分子型燃料電池。
【請求項４】
前記一対のセパレータの間隔は、前記ガス流路を流れる酸化剤ガスの上流から下流方向において異なる請求項１に記載の固体高分子型燃料電池。
【請求項５】
前記一対のセパレータは、それぞれ前記ガス流路を流れる酸化剤ガスの上流から下流方向に向かって幅が狭まるテーパ形状を呈し、
該酸化剤ガスの上流端におけるセパレータの間隔の該酸化剤ガスの下流端におけるセパレータの間隔に対する比（上流端間隔／下流端間隔）は、０．３以上０．９以下である請求項４に記載の固体高分子型燃料電池。
【発明の詳細な説明】
【０００１】
【発明の属する技術分野】
本発明は、固体高分子型燃料電池に関し、詳しくは、耐ドライアップ性、耐フラッディング性の良好な固体高分子型燃料電池に関する。
【０００２】
【従来の技術】
ガスの電気化学反応により電気を発生させる燃料電池は、発電効率が高く、排出されるガスがクリーンで環境に対する影響が極めて少ない。そのため、近年、発電用、低公害の自動車用電源等、種々の用途が期待されている。燃料電池は、その電解質により分類することができ、例えば、リン酸型燃料電池、溶融炭酸塩型燃料電池、固体酸化物型燃料電池、固体高分子型燃料電池等が知られている。
【０００３】
なかでも、固体高分子型燃料電池は、８０℃程度の低温で作動させることができ、大きな出力密度を有する。固体高分子型燃料電池は、通常、プロトン導電性のある高分子膜を電解質とする。電解質となる高分子膜の両側に、それぞれ燃料極、酸素極となる一対の電極が設けられ電解質膜電極接合体が構成される。この電極接合体を一対のセパレータで挟持した単セルが発電単位となる。そして、水素や炭化水素等の燃料ガスが燃料極に、酸素や空気等の酸化剤ガスが酸素極にそれぞれ供給され、反応ガスと電解質と電極との三相界面における電気化学反応により発電する。電解質となる高分子膜は、水を含有した状態でプロトン導電性を有する。高分子膜のプロトン導電性を維持するため、燃料ガス等の反応ガスを加湿して、各々の電極へ供給することが多い。
【０００４】
一般に、電極内では、供給される反応ガスの流量、濃度および湿度が、反応ガスの流れ方向において変化する。例えば、低加湿運転の場合、酸素極において、酸化剤ガスの上流側と下流側とを比較すると、上流側では酸化剤ガスの流量は多く、濃度も高いが、湿度は低い。このため、電解質膜の水分が持ち去られ易く、電解質膜の乾燥した状態、いわゆるドライアップとなり易い。電解質膜が乾燥すると、プロトン導電性が低下し、膜の電気抵抗が大きくなるため、抵抗分極が大きくなる。
【０００５】
一方、下流側では、酸化剤ガスの流量は減少し、濃度も低下する。しかし、電池反応により生成した水により湿度は高くなる。運転条件によっては、ガス中の水蒸気分圧が飽和水蒸気圧を超え、水が凝縮する。この凝縮水により、電極を構成する触媒層および拡散層中の気孔が詰まる、いわゆるフラッディングが生じるおそれがある。フラッディングが生じると、酸化剤ガスの供給が阻害されるため、濃度分極が大きくなる。このように、抵抗分極や濃度分極が大きくなると、電池性能は低下する。
【０００６】
固体高分子型燃料電池において、上述したドライアップおよびフラッディングを抑制する試みとして、例えば、電極の触媒層および拡散層の組成、構造を、反応ガスの流れ方向上流側と下流側とで異ならせる方法が開示されている（例えば、特許文献１参照。）。
【０００７】
【特許文献１】
特開２００２−４２８２３号公報
【０００８】
【発明が解決しようとする課題】
しかしながら、上記特許文献１に示されたように、電極の触媒層および拡散層の組成、構造を、電極内の位置により変化させることは、製造上困難であり、実用的ではない。また、特許文献１では、耐ドライアップ性を向上させる方法の一つとして、拡散層を厚くして、水の透過を抑制することが提案されている。しかし、拡散層を厚くすると、その分電気抵抗が大きくなるため、抵抗分極の観点から電池性能に対して不利になる。
【０００９】
本発明は、このような実状に鑑みてなされたものであり、ドライアップおよびフラッディングを抑制し、抵抗分極および濃度分極が小さく、優れた電池性能を発揮し得る固体高分子型燃料電池を提供することを課題とする。
【００１０】
【課題を解決するための手段】
（１）本発明の固体高分子型燃料電池は、水素を含む燃料ガスが供給される燃料極と、酸素を含む酸化剤ガスが供給される酸素極と、該燃料極と該酸素極との間に挟装された電解質膜と、からなる電解質膜電極接合体が、ガス流路が形成されたセパレータで挟持された構造を有する固体高分子型燃料電池であって、前記電解質膜電極接合体の両側に配置された一対のセパレータの間隔は、前記ガス流路を流れるガスの上流から下流方向において異なることを特徴とする。
【００１１】
すなわち、本発明の固体高分子型燃料電池では、電解質膜電極接合体（以下、適宜「ＭＥＡ」と称す。）を挟持する一対のセパレータの間隔が、反応ガスの上流から下流方向において異なっている。セパレータの間隔が異なるとは、セパレータとセパレータとの間の距離が異なることを意味する。セパレータには、燃料ガスあるいは酸化剤ガスを各々の電極に供給するためのガス流路が形成される。本発明の固体高分子型燃料電池では、このガス流路を流れる燃料ガスおよび酸化剤ガスの少なくとも一方のガスの流れに着目し、そのガスの上流から下流方向において、セパレータの間隔を変化させた。
【００１２】
通常、燃料極および酸素極は、白金等をカーボン粒子に担持させた触媒を含む触媒層と、カーボンクロス等のガスが拡散可能な多孔質材料からなる拡散層との二層から構成される。すなわち、電解質膜の両表面に、各電極の触媒層が形成され、さらに各触媒層の表面に拡散層が形成されてＭＥＡとなる。例えば、ＭＥＡを挟持するセパレータの間隔を狭くすると、ＭＥＡのスペースが狭くなり、電極は、セパレータにより強く押されることになる。そのため、セパレータと接する拡散層が圧迫され、拡散層の気孔率（拡散層単位体積当たりの気孔体積の割合）が低下する。これにより、拡散層における水蒸気の透過性が低下し、電解質膜の乾燥が抑制される。その結果、電解質膜の電気抵抗に起因した抵抗分極が小さくなる。また、セパレータにより拡散層が強く押されるため、セパレータと拡散層との接触抵抗、および拡散層と触媒層との接触抵抗が小さくなる。したがって、接触抵抗に起因した抵抗分極も小さくなる。
【００１３】
また、例えば、ＭＥＡを挟持するセパレータの間隔を広くすると、ＭＥＡのスペースが広くなり、電極は、セパレータにより軽く押されることになる。そのため、セパレータと接する拡散層の気孔率は高い状態に維持される。これにより、拡散層における水蒸気の透過性が向上し、触媒層や拡散層におけるフラッディングが抑制される。その結果、濃度分極が小さくなる。
【００１４】
このように、本発明の固体高分子型燃料電池では、ＭＥＡを挟持するセパレータの間隔を、ガスの上流から下流方向において変化させるだけで、抵抗分極および濃度分極を小さくすることができる。つまり、電極の触媒層および拡散層の組成、構造を変えることなく、容易にドライアップおよびフラッディングを抑制することができる。そのため、本発明の固体高分子型燃料電池は優れた電池性能を発揮し得る。
【００１５】
（２）本発明の固体高分子型燃料電池では、一対のセパレータの間隔は、ガス流路を流れるガスの湿度が高い領域では大きく、該ガスの湿度が低い領域では小さいことが望ましい。上述したように、セパレータの間隔が広い場合には、拡散層の気孔率が大きいため、水蒸気の透過が促進される。反対に、セパレータの間隔が狭い場合には、拡散層の気孔率が低下して、水蒸気の透過が抑制される。よって、ガス流路を流れるガスの湿度が高い領域で、セパレータの間隔を大きくすれば、水蒸気の透過が促進され、フラッディングを効果的に抑制することができる。また、ガスの湿度が低い領域で、セパレータの間隔を小さくすれば、水蒸気の透過が抑制され、電解質膜の乾燥を効果的に抑制することができる。
【００１６】
（３）また、本発明の固体高分子型燃料電池では、一対のセパレータの間隔の最小値の最大値に対する比（最小値／最大値）を、０．３以上０．９以下とすることが望ましい。本発明の固体高分子型燃料電池では、一対のセパレータの間隔が、ガスの上流から下流方向において種々変更される。ここで、セパレータの間隔のうち、最も狭い部分は、両電極における拡散層の気孔率が０よりも大きくなるよう調整される。また、最も広い部分は、ＭＥＡの作製時（電解質膜および両電極がセパレータにより挟持される前の状態）の厚さよりも小さくなるよう調整される。後述する本発明者の実験によれば、最も間隔の狭い部分のセパレータ間の距離の値（最小値）と、最も間隔の広い部分のセパレータ間の距離の値（最大値）との関係を、上記範囲内とすることにより、電池性能をより向上させることができる。
【００１７】
（４）また、一対のセパレータの間隔は、ガス流路を流れる酸化剤ガスの上流から下流方向において異なる態様を採用することが望ましい。ガス流路を流れるガスには、燃料ガスと酸化剤ガスとがある。燃料ガスと酸化剤ガスとの流れる方向が異なる場合には、どちらか一方のガスの流れを採用し、そのガスの上流から下流方向において、セパレータの間隔を変化させることが必要となる。上述したドライアップおよびフラッディングは、通常、酸素極側でより顕著に現れる。したがって、酸素極側、つまり酸素極に供給される酸化剤ガスの流れを考慮して、セパレータの間隔を変化させることで、ドライアップおよびフラッディングを効果的に抑制することができる。
【００１８】
（５）  上記（４）の態様において、一対のセパレータは、それぞれガス流路を流れる酸化剤ガスの上流から下流方向に向かって幅が狭まるテーパ形状を呈し、該酸化剤ガスの上流端におけるセパレータの間隔の該酸化剤ガスの下流端におけるセパレータの間隔に対する比（上流端間隔／下流端間隔）は、０．３以上０．９以下であることが望ましい。
【００１９】
上述したように、通常、酸化剤ガスの上流側にてドライアップが生じ易い。また、下流側にてフラッディングが生じ易い。よって、両者を効果的に抑制するためには、セパレータの間隔を、酸化剤ガスの上流側で狭くし、下流側で広くすることが望ましい。本態様では、セパレータを酸化剤ガスの上流から下流方向に向かって幅が狭まるテーパ形状とする。すなわち、セパレータの間隔は、酸化剤ガスの上流側で狭く、下流側で広い。したがって、本態様によれば、ドライアップおよびフラッディングを効果的に抑制することができる。また、本態様は、セパレータの形状をテーパ形状とするという単純な構成である。そのため、低コストに、かつ容易に実施することができ、実用性が高い。
【００２０】
また、本態様では、酸化剤ガスの上流端で、セパレータの間隔が最も狭くなる。また、酸化剤ガスの下流端で、セパレータの間隔が最も広くなる。つまり、「上流端間隔／下流端間隔」は、上述した「最小値／最大値」となる。よって、上流端におけるセパレータの間隔と下流端におけるセパレータの間隔との関係が、上記範囲内にある場合には、より電池性能が向上する。
【００２１】
【発明の実施の形態】
以下、本発明の固体高分子型燃料電池の実施形態について詳しく説明する。まず、本実施形態の固体高分子型燃料電池の構成を説明する。図１に、本実施形態の単セルの固体高分子型燃料電池の外観図を示す。図１に示すように、固体高分子型燃料電池１は、電解質膜２と、燃料極３と、酸素極４と、セパレータ５１、５２とを備える。
【００２２】
電解質膜２は、「ナフィオン１１２」（商品名、デュポン社製）からなる。電解質膜２の形状は、一辺が３６ｍｍの正方形であり、厚さは約０．０５ｍｍである。
【００２３】
燃料極３は、電解質膜２の一方の表面に配置される。燃料極３は、触媒層３１と拡散層３２とからなる。触媒層３１は、電解質膜２の一方の表面に形成される。触媒層３１は、白金をカーボン粒子に担持させた触媒と、「ナフィオン１１２」とを含む。触媒層３１の厚さは約０．０１ｍｍである。拡散層３２は、触媒層３１の表面に形成される。拡散層３２は、カーボンクロスからなる。拡散層３２の厚さは、セパレータ５１、５２により押圧されない状態で約０．４ｍｍである。
【００２４】
酸素極４は、電解質膜２の他方の表面に配置される。酸素極４は、触媒層４１と拡散層４２とからなる。触媒層４１は、電解質膜２の他方の表面に形成される。触媒層４１は、燃料極３の触媒層３１と同様、白金をカーボン粒子に担持させた触媒と、「ナフィオン１１２」とを含む。触媒層４１の厚さは約０．０１ｍｍである。拡散層４２は、触媒層４１の表面に形成される。拡散層４２は、燃料極３の拡散層３２と同様、カーボンクロスからなる。拡散層４２の厚さは、セパレータ５１、５２により押圧されない状態で約０．４ｍｍである。以上、電解質膜２、燃料極３および酸素極４によりＭＥＡが構成される。
【００２５】
セパレータ５１、５２は、ＭＥＡの両側に配置される。セパレータ５１、５２は、焼成カーボン製である。セパレータ５１は、燃料極３の拡散層３２と接するよう配置される。セパレータ５１の拡散層３２と接する表面には、図中上下方向に、燃料ガス流路５１１が形成される。燃料ガス流路５１１は、幅０．５ｍｍ×深さ０．５ｍｍ×ピッチ１ｍｍの直線溝である。セパレータ５１は、燃料ガスの上流から下流方向（図中上から下の方向）に向かって幅が狭まるテーパ形状を呈する。セパレータ５１の厚さは、燃料ガスの上流端で４ｍｍ、下流端で３．８ｍｍである。セパレータ５２は、酸素極４の拡散層４２と接するよう配置される。セパレータ５２の拡散層４２と接する表面には、図中上下方向に、酸化剤ガス流路５２１が形成される。酸化剤ガス５２１は、幅０．５ｍｍ×深さ０．５ｍｍ×ピッチ１ｍｍの直線溝である。セパレータ５２は、酸化剤ガスの上流から下流方向（図中上から下の方向）に向かって幅が狭まるテーパ形状を呈する。セパレータ５２の厚さは、セパレータ５１と同様、酸化剤ガスの上流端で４ｍｍ、下流端で３．８ｍｍである。これらセパレータ５１、５２により、ＭＥＡが挟持される。セパレータ５１、５２の間隔は、燃料ガスおよび酸化剤ガスの上流端（図中Ａ）で０．４ｍｍ、下流端（図中Ｂ）で０．８ｍｍである。
【００２６】
次に、上記本発明の固体高分子型燃料電池の動作を説明する。所定の湿度の水素が、燃料ガスとして燃料ガス流路５１１に供給される。水素は燃料極３の拡散層３２から触媒層３１に至る。そこで、水素の酸化反応が行われる［Ｈ２→２Ｈ＋＋２ｅ−］。発生した水素イオンは、電解質膜２中を移動して、酸素極４の触媒層４１に到達する。電子は、セパレータを通じて外部回路を流れ、酸素極４へ移動する。一方、所定の湿度の空気が、酸化剤ガスとして酸化剤ガス流路５２１に供給される。空気は酸素極４の拡散層４２から触媒層４１に至る。触媒層４１にて、水素イオンと空気中の酸素と電子とが反応し水が生成する［Ｏ２＋４Ｈ＋＋４ｅ−→２Ｈ２Ｏ］。
【００２７】
本実施の形態によれば、以下に示す効果が得られる。すなわち、セパレータ５１、５２の間隔を、酸化剤ガスの上流側で狭くしたため、上流側では、セパレータ５１、５２により拡散層３２、４２が強く押される。これにより、拡散層３２、４２の気孔率が低下し、水蒸気が透過し難くなる。よって、電解質膜２の乾燥が抑制され、電解質膜２の電気抵抗に起因した抵抗分極が小さくなる。また、セパレータ５１、５２により拡散層３２、４２が強く押されるため、セパレータ５１、５２と拡散層３２、４２との接触抵抗、および拡散層３２、４２と触媒層３１、４１との接触抵抗が小さくなる。したがって、接触抵抗に起因した抵抗分極も小さくなる。また、セパレータ５１、５２の間隔を、酸化剤ガスの下流側で広くしたため、下流側では、セパレータ５１、５２の拡散層３２、４２を押す力が弱くなる。これにより、拡散層３２、４２の気孔率は高い状態に維持され、水蒸気が透過し易くなる。その結果、フラッディングが抑制され、濃度分極が小さくなる。このように、本実施形態によれば、ドライアップおよびフラッディングが効果的に抑制され、抵抗分極および濃度分極が小さくなる。また、本実施形態では、酸化剤ガスの上流端と下流端とにおけるセパレータの間隔の比（上流端間隔／下流端間隔）は、０．５である。このため、電池性能の向上効果が高い。さらに、本実施形態では、セパレータの厚さを変えることにより、セパレータの間隔を変化させた。よって、実施が容易であり、かつコストも低く、実用性が高い。
【００２８】
以上、本発明の固体高分子型燃料電池の実施形態について説明した。しかしながら、本発明の固体高分子型燃料電池は、上記実施形態に限定されるものではない。本発明の固体高分子型燃料電池は、本発明の要旨を逸脱しない範囲において、当業者が行い得る変更、改良等を施した種々の形態にて実施することができる。
【００２９】
例えば、上記実施形態では、燃料ガスおよび酸化剤ガスの流れの方向を同じとした（並行流）。しかし、両ガスの流れの方向は、異なっていても構わない。例えば、両ガスを対向させて流してもよく、直交するように流してもよい。また、ガス流路も、直線状の他、つづら折り状等種々の形状に形成することができる。なお、燃料ガスと酸化剤ガスとの流れの方向が異なる場合には、いずれかのガスの流れを採用して、セパレータの間隔を変化させる必要がある。この場合には、運転条件等を考慮して、燃料ガスと酸化剤ガスとのいずれかを採用すればよい。なお、ドライアップおよびフラッディングは、酸素極側で問題となることが多い。そのため、酸化剤ガスの流れを採用して、セパレータの間隔を変化させることが望ましい。
【００３０】
上記実施形態では、ＭＥＡの両側に配置された両方のセパレータの厚さを変えた。しかし、一対のセパレータのうちいずれか一方のみの厚さを変えることにより、セパレータの間隔を変化させてもよい。また、上記実施形態では、セパレータをテーパ形状とし、セパレータの間隔を直線的に変化させた。しかし、セパレータの間隔の変え方は、特に限定されるものではない。運転条件等を考慮して、好適な間隔となるよう適宜決定すればよい。例えば、セパレータの間隔を階段状に変化させてもよく、曲線状に変化させてもよい。また、上記実施形態では、セパレータの厚さを変えて、セパレータの間隔を変化させた。しかし、セパレータの間隔を変化させる手段は、特に限定されるものではない。例えば、反応ガスの上流から下流方向において、ＭＥＡに対するセパレータの締結圧力を変化させることで、セパレータの間隔を変化させてもよい。
【００３１】
上記実施形態では、固体高分子型燃料電池を単セルで構成した。しかし、複数のセルで固体高分子型燃料電池を構成してもよい。その場合、すべてのセルでＭＥＡを挟持するセパレータの間隔を変化させてもよく、一部のセルのみにおいてセパレータの間隔を変化させてもよい。また、電解質膜、各電極の触媒層および拡散層、セパレータの厚さや材質等も、上記実施形態に限定されるものではない。例えば、電解質膜には、上記ナフィオン１１２以外の全フッ素系スルホン酸膜、全フッ素系ホスホン酸膜、全フッ素系カルボン酸膜、含フッ素炭化水素系グラフト膜、全炭化水素系グラフト膜、全芳香族膜等を用いることができる。また、各電極の触媒には、Ｐｔ−Ｒｕ、Ｐｔ−Ｆｅ等の種々の触媒を用いることができる。また、セパレータには、成形カーボン、あるいはステンレス材料の表面に貴金属や炭素材料を被覆したもの等を用いることができる。
【００３２】
【実施例】
上記実施形態に示した固体高分子型燃料電池の他、三種類の固体高分子型燃料電池を製造し、各単セルからなる固体高分子型燃料電池の電池性能を評価した。以下、予備実験を含め、固体高分子型燃料電池の作製、電池性能試験および結果について順に説明する。
【００３３】
〈予備実験〉
下記電池性能試験を行う前に、種々の運転条件において、セパレータの間隔が電池性能へどのような影響を及ぼすかを調査するため、予備実験を行った。
【００３４】
（１）まず、セパレータの間隔が異なる三種類の固体高分子型燃料電池を作製した。はじめに、酸素極の触媒と、燃料極の触媒とを、それぞれ電解質であるナフィオン１１２のアルコール分散液に混合して触媒ペーストを調製した。なお、酸素極および燃料極の触媒には、白金をカーボンブラックに担持させた触媒を用いた。調製した各触媒ペーストを、それぞれテフロン（登録商標、デュポン社製）製のシート表面に、ドクターブレード法により塗布した。その後、室温で真空乾燥して溶媒を除去し、シート表面に各電極の触媒層を形成した。次に、触媒層が形成された各シートを１０ｍｍ角に切り出した後、燃料極の触媒層が形成されたシートを、ナフィオン１１２からなる電解質膜（厚さ約０．０５ｍｍ）の一方の表面に、また、酸素極の触媒層が形成されたシートを同電解質膜の他方の表面に、圧力約４．９ＭＰａ、温度約１２０℃でホットプレスした。圧着後、シートのみを剥離した。そして、拡散層となるカーボンクロスを両極それぞれの触媒層の表面にホットプレスにより接合し、ＭＥＡとした。各電極における触媒層の厚さは約０．０１ｍｍ、拡散層の厚さは約０．４ｍｍとした。また、電極面積は、約１ｃｍ２（縦１０ｍｍ×横１０ｍｍ）である。このＭＥＡを、一対の焼成カーボン製のセパレータで挟持して、単セルの固体高分子型燃料電池を作製した。セパレータには、燃料ガスまたは酸化剤ガス流路として、幅０．５ｍｍ×深さ０．５ｍｍ×ピッチ１ｍｍの直線溝が形成されている。ここで、ＭＥＡを挟持するセパレータの間隔を変え三種類の電池を作製した。各電池におけるセパレータの間隔は、０．８ｍｍ、０．６ｍｍ、０．４ｍｍとした。なお、各電池のセパレータの間隔は、反応ガスの上流から下流方向において一定である。
【００３５】
（２）次に、作製した各電池を、以下の条件にて運転した。すなわち、燃料極には、水素ガスを背圧約０．２ＭＰａ、過剰率２０（電流密度１Ａ／ｃｍ２における値、以下過剰率において同じ。）にて供給した。酸素極には、酸素と窒素との混合ガスを背圧約０．２ＭＰａ、過剰率２０にて供給した。セル温度は８０℃とした。また、酸化剤ガス中の酸素濃度、水素ガスおよび酸化剤ガスの湿度は、以下（ａ）〜（ｃ）の三種類とした。なお、使用した各電池は小型であり、また、供給ガスの過剰率が高いため、ガスの流量、濃度および湿度は、ガスの流れ方向において変化しないと考えてよい。
（ａ）酸素濃度：２０％、両ガスの湿度：３３％（高酸素濃度、低湿度）
（ｂ）酸素濃度：１０％、両ガスの湿度：６６％（中酸素濃度、中湿度）
（ｃ）酸素濃度：５％、両ガスの湿度：１００％（低酸素濃度、高湿度）
図２〜図４に、各電池の電流密度と電圧との関係（電流−電圧特性）を示す。図２は、上記（ａ）の条件で運転した場合を示し、図３は、上記（ｂ）の条件で運転した場合を示し、図４は、上記（ｃ）の条件で運転した場合を示す。
【００３６】
図２に示すように、高酸素濃度、低湿度の条件では、セパレータの間隔が０．４ｍｍの電池が、最も電圧の低下が小さかった。つまり、セパレータの間隔が狭いものほど電流−電圧特性が良くなった。これは、セパレータの間隔が狭いほど、拡散層の水蒸気が透過し難く、電解質膜の乾燥が抑制されたためと考えられる。また、セパレータと拡散層との接触抵抗、および拡散層と触媒層との接触抵抗が小さいことも要因として挙げられる。なお、本条件は、電池を低加湿運転した際の、電極におけるガスの上流側の条件に相当する。
【００３７】
図３に示すように、中酸素濃度、中湿度の条件では、セパレータの間隔が０．４ｍｍの電池において、電流密度が大きくなると急激に電圧が低下した。この理由は、次のように考えられる。供給されたガスの湿度は飽和点以下であるが、高電流密度域では電池反応により生成水が多量に生成する。その生成水によりガスの湿度が上昇する。しかし、セパレータの間隔が０．４ｍｍの電池では、セパレータの間隔が狭いため、水蒸気が充分排出されず、局所的なフラッディングが生じた。一方、セパレータの間隔が０．６ｍｍの電池では、全電流密度域において電流−電圧特性が良好であった。なお、本条件は、電池を通常運転した際の、電極におけるガスの中流付近の条件に相当する。
【００３８】
図４に示すように、低酸素濃度、高湿度の条件では、セパレータの間隔が０．８ｍｍの電池が、最も電圧の低下が小さかった。つまり、セパレータの間隔が広いものほど電流−電圧特性が良くなった。本条件では、生成水と燃料極からの移動水とにより、酸素極側のガスの湿度は飽和点を超えてしまう。しかし、セパレータの間隔が広い場合には、水蒸気が拡散層を透過し易いため、フラッディングは生じなかったと考えられる。なお、本条件は、電池を通常運転した際の、電極におけるガスの下流側の条件に相当する。以上の予備実験より、供給ガスの濃度および湿度により、セパレータの間隔の最適値が存在することがわかった。
【００３９】
〈電池性能試験〉
（１）上記予備実験に基づいて、供給されるガスの上流から下流方向において、セパレータの間隔を変化させた三種類の固体高分子型燃料電池を作製した。一つは、上記図１に示した単セルの固体高分子型燃料電池であり、残りの二つは、図１に示した電池と、ガスの上流端におけるセパレータの厚さのみが異なる電池である。また、比較例として、セパレータの間隔を一定（０．６ｍｍ）とした固体高分子型燃料電池をも作製した。表１に、各電池における、酸化剤ガスの上流端および下流端のセパレータの間隔と、両者の比（上流端間隔／下流端間隔）とを示す。本試験に用いる四種類の電池のＭＥＡ構成、作製方法等は、上記予備実験で作製した電池と同じであるため省略する。なお、本試験に用いる四種類の電池の電極面積は、約１３ｃｍ２（縦３６ｍｍ×横３６ｍｍ）である。
【００４０】
【表１】
2004319137.tif 000003
【００４１】
（２）作製した四種類の電池を、以下の条件にて運転した。すなわち、燃料極には、水素ガスを湿度３３％、背圧約０．２ＭＰａ、過剰率１．５にて供給した。酸素極には、空気を湿度３３％、背圧約０．２ＭＰａ、過剰率１．５にて供給した。セル温度は８０℃とし、両ガスの流れは上記図１に示すように並行流とした。図５に、各電池の電流密度と電圧との関係（電流−電圧特性）を示す。
【００４２】
図５に示すように、電流−電圧特性が最も良好な電池は、実施例２の電池となった。以下、実施例３、比較例、実施例１の電池の順となった。実施例１の電池の電流−電圧特性が、比較例のそれと比較して若干悪くなったのは、反応ガスの上流側でセパレータの間隔を狭くし過ぎたため、反応ガスが充分に供給されなかったためと考えられる。これに対して、実施例２および３の電池では、ドライアップおよびフラッディングが効果的に抑制され、電池特性が向上した。このように、反応ガスの上流から下流方向において、セパレータの間隔を変化させた本発明の固体高分子型燃料電池は、ドライアップおよびフラッディングが抑制され、優れた電池性能を発揮し得ることが確認できた。特に、セパレータの間隔の最小値の最大値に対する比（最小値／最大値）を、０．３以上０．９以下とすると好適であることがわかった。
【００４３】
【発明の効果】
本発明の固体高分子型燃料電池では、ＭＥＡを挟持するセパレータの間隔を、反応ガスの上流から下流方向において変化させる。セパレータによるＭＥＡへの押圧力が、ガスの流れ方向で変化することで、電極における拡散層の気孔率が調整され、水蒸気の透過性が最適化される。その結果、運転時におけるドライアップおよびフラッディングが抑制される。したがって、本発明の固体高分子型燃料電池は、優れた電池性能を発揮し得る。
【図面の簡単な説明】
【図１】本実施形態の単セルの固体高分子型燃料電池の外観図を示す。
【図２】各電池の電流−電圧特性を示す（運転条件（ａ）：高酸素濃度、低湿度）。
【図３】各電池の電流−電圧特性を示す（運転条件（ｂ）：中酸素濃度、中湿度）。
【図４】各電池の電流−電圧特性を示す（運転条件（ｃ）：低酸素濃度、高湿度）。
【図５】実施例１〜３および比較例の電池の電流−電圧特性を示す。
【符号の説明】
１：固体高分子型燃料電池  ２：電解質膜
３：燃料極  ３１：触媒層  ３２：拡散層
４：酸素極  ４１：触媒層  ４２：拡散層
５１、５２：セパレータ
５１１：燃料ガス流路（ガス流路）  ５２１：酸化剤ガス流路（ガス流路）
【図１】
2004319137.tif 000004
【図２】
2004319137.tif 000005
【図３】
2004319137.tif 000006
【図４】
2004319137.tif 000007
【図５】
2004319137.tif 000008